상기 캘린더 작업 단계 ( S 4 ) 를 거친 후 적절 한 형상 으로 재단 된 시트 를 , 원 하 는 최종 성형 제품 의 형상 에 대응 되 는 형상 의 금형 에 투입 한 후 , 130 ℃ ~ 190 ℃ 의 온도 로 40 분 ~ 90 분 동안 상기 금형 을 가열 , 가압 한 후 금형 을 개방 하 여 가 교 , 발포 시킨다 . 이때 , 상기 금형 은 사용 자 가 원 하 는 최종 성형 제품 의 형상 에 대응 하 는 형상 에 따라 내부 공동 부 의 형상 을 만들 어 사용 하 는 것 은 일반 적 인 금형 작업 과 동일 하 다 . 소정 의 시간 동안 상기 금형 을 가열 , 가압 후 금형 을 개방 하 면 , 소정 의 발포 비율 로 발포 된 최종 발 포체 가 형성 된다 .